(57)【特許請求の範囲】
【請求項１】
アルミニウム合金からなる溶融金属が投入されるスリーブと、
前記スリーブに摺動可能に内装され、前記スリーブ内に投入された溶融金属を圧出するプランジャーチップと、
を有するプランジャー装置であって、
前記スリーブの内周面と、前記プランジャーチップの溶融金属に面する先端面と、には、Ｒａ１．５［μｍ］以上Ｒａ３.２［μｍ］以下の範囲内の大きさの表面粗さを有する凹凸形状が形成されるとともに、
カーボンナノファイバーまたはフラーレンからなる炭素系被膜が被覆される、
ことを特徴とするプランジャー装置。
【請求項２】
前記スリーブと前記プランジャーチップとの前記溶融金属に関する熱伝達率は、
前記プランジャーチップによって前記スリーブ内に投入された溶融金属を圧出する前の無加圧時の場合、３７００［Ｗ／ｍ2Ｋ］以下であり、
前記プランジャーチップによって前記溶融金属を圧出した後の加圧時の場合、６０００［Ｗ／ｍ2Ｋ］以上である、
ことを特徴とする、請求項１に記載のプランジャー装置。
【請求項３】
アルミニウム合金からなる溶融金属が投入されるスリーブに摺動可能に内装され、前記スリーブ内に投入された溶融金属を圧出するプランジャーチップであって、
前記溶融金属に面する先端面には、Ｒａ１．５［μｍ］以上Ｒａ３.２［μｍ］以下の範囲内の大きさの表面粗さを有する凹凸形状が形成されるとともに、
カーボンナノファイバーまたはフラーレンからなる炭素系被膜が被覆される、
ことを特徴とするプランジャーチップ。
【請求項４】
前記プランジャーチップの前記溶融金属に関する熱伝達率は、
前記プランジャーチップによって前記スリーブ内に投入された溶融金属を圧出する前の無加圧時の場合、３７００［Ｗ／ｍ2Ｋ］以下であり、
前記プランジャーチップによって前記溶融金属を圧出した後の加圧時の場合、６０００［Ｗ／ｍ2Ｋ］以上である、
ことを特徴とする、請求項３に記載のプランジャーチップ。
【発明の詳細な説明】
【技術分野】
【０００１】
本発明は、ダイカストマシンに備えられるプランジャー装置およびプランジャーチップの技術に関する。
【背景技術】
【０００２】
従来から、ダイカストマシンにおいては、湯道を介してダイカスト金型のキャビティと連通されるスリーブや、該スリーブに内装されるプランジャーチップなどから構成されるプランジャー装置が備えられる。
そして、キャビティ内に溶融金属を充填する際は、スリーブ内に溶融金属を投入し、その後、プランジャーチップをスリーブの内周部に沿って摺動させて、該プランジャーチップによってキャビティ内に溶融金属を圧出することとしている。
【０００３】
ところで、従来のプランジャー装置は、スリーブ内に投入された溶融金属中に初期凝固層を発生させやすく、このような初期凝固層の発生は、鋳造製品の材料強度の低下など、鋳造製品の品質（以下、「鋳造品質」と記載する）の低下をもたらす要因となっていた。
【０００４】
ここで、このような初期凝固層の発生に関するメカニズムについて、図６を用いて具体的に説明する。
図６は、溶融金属１５１の投入後における従来のプランジャー装置１０１を示した図であり、（ａ）はその側面断面図であり、（ｂ）は（ａ）における矢印Ｂの方向から見た正面断面図である。
なお、以下の説明に関しては、便宜上、図６（ａ）における矢印Ａの方向を前方と規定して記載する。また、図６においては、図面上の上下方向を、プランジャー装置１０１の上下方向と規定して以下説明する。
【０００５】
プランジャー装置１０１は、主に円筒形状の中空部材からなり、ダイカスト金型に接続されるスリーブ１０２や、円柱形状の中実部材からなるプランジャーチップ１０３などにより構成される。
スリーブ１０２のダイカスト金型側端部（前端部）は、ダイカスト金型のキャビティ１１１へと通じる湯道１１２と連通される。また、スリーブ１０２はダイカスト金型から外方へ向かって延出しており、延出側端部（後端部）の上面には給湯口１０２ａが形成される。
ここで、プランジャーチップ１０３の軸心方向断面に関する直径寸法は、スリーブ１０２の内周部１０２ｂの直径寸法に対して略同程度に形成される。そして、スリーブ１０２の後端部において、プランジャーチップ１０３はスリーブ１０２と同軸上に挿入されるとともに、スリーブ１０２の内周部１０２ｂに沿って軸心方向に摺動可能に配設される。
そして、給湯口１０２ａを介してスリーブ１０２内に溶融金属１５１を投入した後に、プランジャーチップ１０３を前方（湯道１１２側の方向）に摺動させることで、溶融金属１５１はキャビティ１１１内に圧出される。
【０００６】
ここで、スリーブ１０２内に溶融金属１５１を投入する際は、前述の通り、給湯口１０２ａを介して上方より溶融金属１５１を注ぎ込むことになる。
よって、スリーブ１０２内に投入された直後の溶融金属１５１の液面は、暫くの間大きく波打つ状態となり、プランジャーチップ１０３の前端面１０３ａ（溶融金属１５１に面する側面）に押し寄せた溶融金属１５１は、前記前端面１０３ａの略全領域を飲み込んで濡らすこととなる。
【０００７】
プランジャーチップ１０３の前端面１０３ａを濡らした一部の溶融金属１５１は、その後、自重によって該前端面１０３ａに沿って下方に流下する。
しかし、前記前端面１０３ａの溶融金属１５１に対する「濡れ性」が大きい場合、溶融金属１５１が完全に流下するまでには時間が長くかかる。
よって、前記前端面１０３ａに付着して前端面１０３ａを濡らしている溶融金属１５１の一部は、流下する途中で外気に触れて冷却され、初期凝固層１５１ａとなって凝固する。
【０００８】
即ち、図６（ｂ）に示すように、プランジャーチップ１０３の前端面１０３ａにおいて、本来の溶融金属１５１に関する液面の位置、つまり波打ち状態が収まった該液面の位置（図６におけるＸの位置）より上方に超えた領域が外気に触れて冷却され、初期凝固層１５１ａとして形成されるのである。
【０００９】
なお、初期凝固層１５１ａは、正面視において、左右両端部が中央部よりも上方へ突出した形状に形成されるが、これは次の理由による。
即ち、プランジャーチップ１０３の前端面１０３ａにおいて、その正面視外縁部にはテーパー部１０３ｂが設けられる。そして、テーパー部１０３ｂは、プランジャーチップ１０３の軸心方向断面が、前方（溶融金属１５１側の方向）に向かうにつれて徐々に縮径するように形成される。
従って、テーパー部１０３ｂに付着した溶融金属１５１は、表面張力の影響によって、前記前端部１０３ａの平面部に付着した溶融金属１５１に比べてスリーブ１０２内に貯溜された溶融金属１５１の表面に流下するまでの時間が長くかかり、前端面１０３ａの平面部に付着した溶融金属１５１に比べて上方へ突出した状態に凝固される。
つまり、初期凝固層１５１ａは、正面視において、テーパー部１０３ｂが設けられる左右両端部が中央部よりも上方へ突出した形状に形成されるのである。
【００１０】
また、スリーブ１０２内に一旦投入された溶融金属１５１は、時間の経過とともにスリーブ１０２によって徐々に熱を奪われて冷却される。
その結果、溶融金属１５１におけるスリーブ１０２の内周部１０２ｂに面する箇所、つまり、溶融金属１５１の底部においても、初期凝固層１５１ｂが形成される。
【００１１】
このように、従来のプランジャー装置１０１においては、スリーブ１０２内に投入された溶融金属１５１に関して初期凝固層１５１ａ・１５１ｂを発生させやすい構成となっていた。
よって鋳造品質を向上させるべく、このような初期凝固層１５１ａ・１５１ｂの発生を低減するには、先ず、プランジャーチップ１０３の前端面１０３ａに関する「濡れ性」を小さくすることが有効であり、さらに、無加圧時の溶融金属１５１に対するスリーブ１０２の内周部１０２ｂと、プランジャーチップ１０３の前端面１０３ａとの熱伝達率を低く抑え、スリーブ１０２によって溶融金属１５１によって奪われる熱量を少なくすることが有効である。
【００１２】
なお、前記「無加圧時」とは、スリーブ１０２内への溶融金属１５１の投入後であって、プランジャーチップ１０３がスリーブ１０２の後端部（湯道１１２と対向する側の端部）に位置する状態、つまり、プランジャーチップ１０３が、未だ前方（湯道１１２側の方向）に向かって摺動移動されておらず、溶融金属１５１に圧力が加わっていない状態を意味する。
【００１３】
一方、プランジャーチップ１０３がスリーブ１０２内を湯道１１２に向かって摺動し、キャビティ１１１内へ溶融金属１５１が充填された後においては、スリーブ１０２内に留まる一部の溶融金属１５１は早急に凝固することが望ましいが、これは次の理由による。
【００１４】
即ち、キャビティ１１１内への溶融金属１５１の充填後においても、依然としてスリーブ１０２内に留まる一部の溶融金属１５１は、凝固してビスケット部を形成する。そして、前記ビスケット部の肉厚は、通常キャビティ１１１内に形成される鋳造製品の肉厚に比べて大きく形成される。
【００１５】
よって、キャビティ１１１内への溶融金属１５１の充填が完了し、ダイカスト金型の冷却工程が開始されると、先ず鋳造製品の冷却が完了し、その後、ビスケット部の冷却が完了する。
つまり、ビスケット部の冷却に費やされる時間が長くなれば、それだけ鋳造工程における１サイクルあたりの時間が延び、既に冷却を完了した鋳造製品についても、更に余分に冷却されることとなり、「ひけ」などの品質不良を引き起こす要因ともなる。
【００１６】
従って、鋳造品質を向上させるべく、溶融金属１５１の加圧時においては、溶融金属１５１に対するスリーブ１０２の熱伝達率を高くし、スリーブ１０２によって溶融金属１５１より奪われる熱量を多くすることで、スリーブ１０２内に留まる一部の溶融金属１５１の凝固時間を、少なくとも従来のプランジャー装置１０１においてスリーブ１０２内に留まる一部の溶融金属１５１が凝固するのに必要な時間以下にする必要があった。
【００１７】
なお、前記「加圧時」とは、スリーブ１０２内において、プランジャーチップ１０３が前方端（図６におけるプランジャーチップ１０３Ａの位置）に位置する状態、つまり、プランジャーチップ１０３が前方（湯道１１２側の方向）に向かって摺動し、プランジャーチップ１０３によって溶融金属１５１に圧力が加わっている状態を意味する。
【００１８】
以上に述べたように、従来のプランジャー装置において、鋳造品質を向上させるためには、前記無加圧時にスリーブ内の溶融金属に発生する初期凝固層の発生を低減しつつ、キャビティ内への溶融金属の充填が完了した後は、該溶融金属を早急に（少なくとも従来のプランジャー装置においてかかる時間以内に）凝固させる必要があり、このような要求に対応するべく様々な技術が開示されている。
【００１９】
即ち、「特許文献１」においては、薄肉鋳片連続鋳造装置に関する技術ではあるが、少なくとも金属ベルトに接して形成される、湯溜り部の幅方向を規制する堰の表面、または該堰と接する前記金属ベルトの表面部分に、前記湯溜り部に注入される溶融金属の「濡れ性」が低い耐火物層をコーティング、または溶射加工する技術が開示されている。
【００２０】
また、「特許文献２」においては、溶融金属が導入されるスリーブと、スリーブ内に導入された溶融金属を送出するプランジャーヘッドや、スリーブ内周部と摺動する環状の摺動部などからなり、スリーブ内をストロークするプランジャーとを有し、少なくともプランジャーヘッドが有効量の結晶性乱層構造窒化硼素を含む粉末を焼結してなるプランジャー装置に関する技術が開示されている。
【００２１】
また、「特許文献３」においては、金型に関する技術ではあるが、被成形材料（溶融金属）との接触面に、カーボンナノコイル、カーボンナノチューブおよびカーボンナノフィラメントからなる群から選ばれる少なくとも一種のナノカーボン類を含む炭素膜を被覆する技術が開示されている。
【先行技術文献】
【特許文献】
【００２２】
【特許文献１】平２−８４２３３号公報
【特許文献２】特開２０００−３３４７０号公報
【特許文献３】特開２００８−１０５０８２号公報
【発明の概要】
【発明が解決しようとする課題】
【００２３】
このような前記「特許文献１」乃至前記「特許文献３」によって開示される技術を用いれば、従来のプランジャー装置の問題点を改善し、鋳造品質を向上させるべく、スリーブ内の溶融金属に発生する初期凝固層の発生を低減しつつ、キャビティ内への溶融金属の充填が完了した後、該溶融金属を早急に凝固させることが可能であるとも思われる。
【００２４】
しかし、前記「特許文献１」に開示される技術を用いて、例えばプランジャーチップの先端面（溶融金属に面する側面）に、アルミナやシリカなどからなる耐火物層（セラミックス層）を設けたとしても、溶融金属に対する「濡れ性」を小さくし、初期凝固層の発生を低減することはできるものの、キャビティ内への溶融金属の圧出時に加わる衝撃力によって、前記耐火物層は破壊されやすく、現実的にこのような技術をプランジャー装置に利用することは難しい。
【００２５】
また、耐火物層（セラミックス層）は、一般的に優れた断熱性を有するが、該断熱性を有するが故に、加圧時におけるプランジャー装置の熱伝導性が阻害され、鋳造工程における１サイクルあたりの時間が延び、鋳造品質に悪影響を及ぼす。
【００２６】
さらに、プランジャー装置に溶融金属を投入すれば、耐火物層（セラミックス層）と、母材であるプランジャーチップの素材との間には、大きな熱膨張差が発生することから、プランジャーチップの先端面にのみ、耐火物層（セラミックス層）を設ける場合は、耐火物層はプランジャーチップより剥離しやすく、現実的にこのような技術をプランジャー装置に利用することは難しい。
【００２７】
なお、熱膨張差によるプランジャーチップからの耐火物層（セラミックス層）の剥離を防ぐために、例えば、プランジャーチップ全体を耐火物層（セラミックス層）によって覆ったとしても、スリーブの内周部に関する摩耗が著しくなり、現実的にこのような技術をプランジャー装置に利用することは難しい。
【００２８】
一方、前記「特許文献２」に開示される技術に拠れば、溶融金属に対する「濡れ性」を小さくし、初期凝固層の発生を低減するとともに、強度、および断熱性に優れたプランジャー装置を提供することができる。しかし、前記断熱性を有するが故に、加圧時にあるプランジャー装置の熱伝導性が阻害され、鋳造工程における１サイクルあたりの時間が延び、鋳造品質に悪影響を及ぼす。
つまり、前記「特許文献２」に開示される技術に拠れば、少なくとも初期凝固片の発生を効果的に低減することができる被膜をプランジャーチップに施工することが可能となるものの、その一方においては、鋳造品質に悪影響を及ぼすため、前記被膜の効果としては不十分である。
【００２９】
また、前記「特許文献３」に開示される技術に拠れば、一方においては、溶融金属に対する「濡れ性」を小さくし、初期凝固層の発生を低減するとともに、強度、および熱伝導性に優れたプランジャー装置を提供することができるものの、他方においては、前記熱伝導性を有するが故に、無加圧時におけるプランジャー装置の断熱性が阻害されるため、初期凝固層の発生を低減することは難しい。
【００３０】
本発明は、以上のような従来のプランジャー装置に関する様々な問題点に鑑みて成されたものであり、その目的とするところは、ダイカストマシンに備えられるプランジャー装置およびプランジャーチップであって、鋳造品質を向上させるべく、スリーブ内の溶融金属に発生する初期凝固層の発生を低減しつつ、キャビティ内への溶融金属の充填が完了した後、該溶融金属を早急に凝固させることが可能であり、耐久性に優れたプランジャー装置およびプランジャーチップを提供することにある。
【課題を解決するための手段】
【００３１】
本発明の解決しようとする課題は以上の如くであり、本発明者らは、前述の課題を達成するべく鋭意検討を繰り返した結果、単にプランジャー装置に被覆する物質の特性によって、プランジャーチップの先端面に関する「濡れ性」の低減化や、加圧時および無加圧時におけるスリーブ内周部の熱伝達率の設定を図るのではなく、これらプランジャーチップおよびスリーブの形状特性（具体的には、物質を被覆する表面上の形状）を加えることで、前述の課題が解決出来ることを見出し、本発明を完成するに至った。
【００３２】
即ち、請求項１においては、アルミニウム合金からなる溶融金属が投入されるスリーブと、前記スリーブに摺動可能に内装され、前記スリーブ内に投入された溶融金属を圧出するプランジャーチップと、を有するプランジャー装置であって、前記スリーブの内周面と、前記プランジャーチップの溶融金属に面する先端面と、には、Ｒａ１．５［μｍ］以上Ｒａ３.２［μｍ］以下の範囲内の大きさの表面粗さを有する凹凸形状が形成されるとともに、カーボンナノファイバーまたはフラーレンからなる炭素系被膜が被覆されるものである。
【００３３】
請求項２においては、請求項１または請求項２のうちの何れか一項に記載のプランジャー装置であって、前記スリーブと前記プランジャーチップとの前記溶融金属に関する熱伝達率は、前記プランジャーチップによって前記スリーブ内に投入された溶融金属を圧出する前の無加圧時の場合、３７００［Ｗ／ｍ2Ｋ］以下であり、前記プランジャーチップによって前記溶融金属を圧出した後の加圧時の場合、６０００［Ｗ／ｍ2Ｋ］以上であるものである。
【００３４】
請求項３においては、アルミニウム合金からなる溶融金属が投入されるスリーブに摺動可能に内装され、前記スリーブ内に投入された溶融金属を圧出するプランジャーチップであって、前記溶融金属に面する先端面には、Ｒａ１．５［μｍ］以上Ｒａ３.２［μｍ］以下の範囲内の大きさの表面粗さを有する凹凸形状が形成されるとともに、カーボンナノファイバーまたはフラーレンからなる炭素系被膜が被覆されるものである。
【００３５】
請求項４においては、請求項３に記載のプランジャー装置であって、前記プランジャーチップの前記溶融金属に関する熱伝達率は、前記プランジャーチップによって前記スリーブ内に投入された溶融金属を圧出する前の無加圧時の場合、３７００［Ｗ／ｍ2Ｋ］以下であり、前記プランジャーチップによって前記溶融金属を圧出した後の加圧時の場合、６０００［Ｗ／ｍ2Ｋ］以上であるものである。
【発明の効果】
【００３６】
本発明の効果として、以下に示すような効果を奏する。
即ち、本発明におけるプランジャー装置に拠れば、ダイカストマシンに備えられるプランジャー装置およびプランジャーチップであって、鋳造品質を向上させるべく、スリーブ内の溶融金属に発生する初期凝固層の発生を低減しつつ、キャビティ内への溶融金属の充填が完了した後、該溶融金属を早急に凝固させることが可能であり、耐久性に優れたプランジャー装置およびプランジャーチップを提供することができる。
【図面の簡単な説明】
【００３７】
【図１】本発明の一実施例に係るプランジャー装置の全体的な構成を示した断面側面図。
【図２】各点数ごとの「濡れ性」における湯流れ状態をサーモグラフィーによって画像化したものであり、（ａ）は３点が付与される「濡れ性」を示した画像写真であり、（ｂ）は２点が付与される「濡れ性」を示した画像写真であり、（ｃ）は１点が付与される「濡れ性」を示した画像写真であり、（ｄ）は０点が付与される「濡れ性」を示した画像写真である。
【図３】各試験材料に関する「濡れ性」を、獲得した点数の合計からなる湯流れ指数によって示した棒グラフ。
【図４】各試験材料に関する無加圧時の熱伝達率を示した棒グラフ。
【図５】本発明におけるプランジャー装置のスリーブ内に給湯して凝固させた溶融金属塊を示した写真であり、（ａ）は溶融金属塊の上面を写した写真、（ｂ）は溶融金属塊の下面を写した写真、（ｃ）はプランジャーチップ側の端部における溶融金属塊の上面を写した拡大写真。
【図６】溶融金属の投入後における従来のプランジャー装置を示した図であり、（ａ）はその側面断面図であり、（ｂ）は（ａ）における矢印Ｂの方向から見た正面断面図である。
【図７】従来のプランジャー装置のスリーブ内に給湯して凝固させた溶融金属塊を示した写真であり、（ａ）は溶融金属塊の上面を写した写真、（ｂ）は溶融金属塊の下面を写した写真、（ｃ）はプランジャーチップ側の端部における溶融金属塊の上面を写した拡大写真。
【発明を実施するための形態】
【００３８】
次に、発明の実施の形態を説明する。
【００３９】
［プランジャー装置１］
先ず、本実施例におけるプランジャー装置１の構成について、図１を用いて説明する。
なお、以下の説明に関しては、便宜上、図１における矢印Ａの方向を前方と規定して記載する。また、図１においては、図面上の上下方向をプランジャー装置１の上下方向と規定して、以下説明する。
【００４０】
プランジャー装置１はダイカスト金型１０のキャビティ１１内に溶融金属を送り込む（充填する）ための装置である。
プランジャー装置１はダイカスト金型１０に備えられ、主にスリーブ２やプランジャーチップ３などにより構成される。
【００４１】
一方、ダイカスト金型１０は、後方に配設される固定金型１０Ａや、該固定金型１０Ａの前方において、該固定金型１０Ａと対向して配設される可動金型１０Ｂなどを有して構成される。
【００４２】
また、これら固定金型１０Ａと可動金型１０Ｂとは、図示せぬ固定プラテンと可動プラテンとに各々着脱可能に固定保持される。そして、可動プラテンが前後方向（固定金型１０Ａに対する対向方向）に摺動することで、可動金型１０Ｂは固定金型１０Ａに対して近接離間される。
【００４３】
固定金型１０Ａには、プランジャー装置１のスリーブ２が嵌設される。そして、可動金型１０Ｂが固定金型１０Ａに近接し、ダイカスト金型１０が「型閉じ」されると、可動金型１０Ｂと固定金型１０Ａとの間にキャビティ１１と該キャビティ１１に繋がる湯道１２が形成され、該湯道１２を介して、スリーブ２とキャビティ１１とが連通される。
【００４４】
先ず始めに、スリーブ２について説明する。
スリーブ２は、キャビティ１１内に送り込む溶融金属を一旦貯溜するとともに、該キャビティ１１と連通される湯道１２に前記溶融金属を導くための部位である。
【００４５】
スリーブ２は円筒形状の中空部材から形成され、軸心方向を前後方向に向けて、固定金型１０Ａに嵌設される。
即ち、スリーブ２はその前端部において、固定金型１０Ａに挿嵌される。また、スリーブ２は固定金型１０Ａから外方（後方）へ向かって延出している。スリーブ２の延出側端部（後端部）からは、スリーブ２の内周面２ｂにて囲まれる空間に、後述するプランジャーチップ３が内挿される。
【００４６】
スリーブ２の後端部において、その上部には給湯口２ａが形成され、該給湯口２ａを介して、スリーブ２内に溶融金属が投入される。
【００４７】
なお、可動金型１０Ｂにおいて、スリーブ２の前端部と対向する側の側面部にはスプルコア１３が配設される。そして、スリーブ２の軸心方向断面における内周面２ｂにて囲まれる空間のうち、スプルコア１３で占められていない部分（空隙部分）の面積は、前方に向かって徐々に縮小され、スリーブ２の前端部は湯道１２と連通される。
【００４８】
このような構成を有することで、後述するプランジャーチップ３によってスリーブ２内より押し出される溶融金属は、効果的に内圧を高められて湯道１２へとスムーズに導かれるのである。
【００４９】
次に、プランジャーチップ３について説明する。
プランジャーチップ３は、スリーブ２内に投入された溶融金属を湯道１２に向かって押し出すための部位である。
【００５０】
プランジャーチップ３は円柱形状の中実部材から形成され、スリーブ２に内挿される。スリーブ２に内挿されたプランジャーチップ３は、スリーブ２と同軸上に配置される。
【００５１】
ここで、プランジャーチップ３の軸心方向断面に関する直径寸法は、スリーブ２の内周面２ｂにて囲まれた空間の直径寸法に対して略同程度に形成される。そして、プランジャーチップ３は、スリーブ２の内周面２ｂに沿って軸心方向に摺動可能に配設される。
【００５２】
このような構成からなるプランジャー装置１によって、ダイカスト金型１０のキャビティ１１内に溶融金属を送り込むには、先ず、プランジャーチップ３をスリーブ２の後端部（給湯口２ａよりも後方）に配置した状態で、給湯口２ａを介してスリーブ２内に溶融金属を投入し、その後、プランジャーチップ３を前方（湯道１２側の方向）に向かって摺動させる。
【００５３】
すると、スリーブ２内に投入された溶融金属は、プランジャーチップ３の前端面によって前方へと押し出され、スプルコア１３の形状に沿って、湯道１２へと圧出される。
そして、プランジャーチップ３が前方端（図１におけるプランジャーチップ３Ａの位置）の位置に到達すると、キャビティ１１内への溶融金属の充填作業は完了する。
【００５４】
ここで、本実施例におけるプランジャー装置１において、スリーブ２の内周面２ｂと、プランジャーチップ３の前端面３ａ（溶融金属に面する側面）とには、後述する様々な試験によって得られた結果に基づき、特別な表面加工が施工されている。
【００５５】
具体的には、これらスリーブ２の内周面２ｂと、プランジャーチップ３の前端面３ａとには、表面粗さが少なくともＲａ０．２［μｍ］を超える値、より望ましくはＲａ１．５［μｍ］以上３．２［μｍ］以下の範囲内となるような複数の凹凸形状が形成されるとともに、皮膜内の炭素成分同士が互いに炭素結合された炭素系被膜が被覆される。
【００５６】
このような表面加工を施すことで、プランジャー装置１は、優れた耐久性を有しつつ、プランジャーチップ３の前端面３ａに関する「濡れ性」の低減化と、加圧時および無加圧時におけるスリーブ２の内周面２ｂの適切な熱伝達率の確保とを同時に実現することを可能としている。
【００５７】
よって、プランジャー装置１は、鋳造品質を向上させるべく、スリーブ内の溶融金属に発生する初期凝固層の発生を低減しつつ、キャビティ内への溶融金属の充填が完了した後、該溶融金属を早急に凝固させることが可能なのである。
【００５８】
なお、このような特別な表面加工は、スリーブ２内の溶融金属と接触するスプルコア１３などにおいても施工されることが、鋳造品質を向上させるうえでより望ましい。
【００５９】
［「濡れ性」試験］
次に、前述したプランジャー装置１に施工される特別な表面加工の方法を探るべく、本発明者らが行った「濡れ性」試験について、図２、および図３を用いて説明する。
「濡れ性」試験は表１に示すように、前端面３ａおよび内周面２ｂに形成された凹凸形状についての表面粗さの大きさと、前端面３ａおよび内周面２ｂに施された被膜の種類との組み合わせについて各々異なる１３種類の試験材料を用意し、これら試験材料の表面部に溶融金属を注いだ時の該溶融金属の流れ具合を観測することで行った。
【００６０】
【表１】
0005430425.tif 000002
【００６１】
以下、前記「濡れ性」試験に関する手法について具体的に説明する。
先ず、「濡れ性」試験に用いられる試験材料と溶融金属について説明する。
試験材料は、ＳＫＤ６１を材料とする一辺が２００ｍｍ、且つ厚みが２０ｍｍの板状部材を１３枚用意し、各板状部材の一方の平面部全体に、表１に示されるＮｏ．１〜Ｎｏ．１３までの表面加工を各々施工して形成した。
【００６２】
前記表面加工については、各試験材料の一方の平面部において、表１に示される凹凸形状の大きさからなる表面粗さを形成し、その後、表１に示される被膜を被覆することとした。
【００６３】
例えば、Ｎｏ．１の試験材料であれば、一方の平面部において、凹凸形状の大きさがＲａ３．２［μｍ］となるような表面粗さを形成し、その後、前記平面部において約５［μｍ］の厚みを有する炭素系被膜を被覆するのである。
【００６４】
なお、表面粗さに関する凹凸形状の施工方法については、例えば、ショット・ブラストや放電加工や放電被覆など、いずれの施工方法を用いてもよい。
また、炭素系被膜については、例えば、化学気相法によるカーボンナノファイバーの生成や、フラーレン粉のすりこみなど、いずれの方法を用いて被覆してもよい。
【００６５】
ここで、表１中に示される被膜の種類において、（結合）なる記載を有するものは、該被膜における炭素成分同士が互いに炭素結合されていることを意味する。前記炭素結合については、例えば化学気相法や火炎処理やバインダーの利用など、いずれの方法によって行ってもよい。
【００６６】
溶融金属はＡＤＣ１２を成分とするアルミニウム合金を摂氏７００℃まで昇温して溶解させることで形成した。
【００６７】
次に、「濡れ性」試験に関する試験方法について説明する。
先ず始めに、周囲温度が摂氏約２０℃である実験場内において、各試験材料は、表面加工が施工された平面部を上方に向けつつ、該平面部が水平面に対して約２０°の傾斜を有するようにして配設される。
【００６８】
各試験材料の配設が完了すれば、該試験材料の上端部より上方に向かって約２０ｍｍ離れた位置より、約１００ｃｃの溶融金属が前記試験材料の上側平面部に向かって各々注がれる。
【００６９】
そして、各試験材料の上側平面部に注がれた溶融金属の流れ具合を観測し、予め定められた評価基準に基づいて点数を付与することで、各試験材料に関する「濡れ性」を評価することとした。
【００７０】
なお、このような試験材料に関する「濡れ性」の評価は、各々の試験材料に対して３回繰り返して行われ、このとき得られた点数の合計点を「湯流れ指数」として、各試験材料に関する「濡れ性」の状態を示す固有値として付与することとした。
【００７１】
次に、各試験材料に関する「濡れ性」の評価方法について説明する。
各試験材料に関する「濡れ性」の評価は、前述のとおり、予め定められた評価基準に基づいて付与される点数の合計点、即ち「湯流れ指数」によって行うこととした。
【００７２】
ここで、前記評価基準について説明すると、図２（ａ）に示すように、試験材料の上側平面部に注がれた溶融金属が、溶融状態（液体状態）を維持しつつ該上側平面部に沿って一気に下方へと流れ落ちる場合、このような試験材料の「濡れ性」に関する評価としては、３点を付与することとした。
【００７３】
また、図２（ｂ）に示すように、試験材料の上側平面部に注がれた溶融金属が、溶融状態（液体状態）を維持しつつ該上側平面部に沿って下方へと流れ落ちるものの、一時的にではあるが途中で流れが止まってしまう場合、このような試験材料の「濡れ性」に関する評価としては、２点を付与することとした。
【００７４】
また、図２（ｃ）に示すように、試験材料の上側平面部に注がれた溶融金属が、該上側平面部に沿って下方へと流れ落ちるものの、その流れの速度は鈍く、結果的に冷却が進んで凝固した溶融金属の塊が下方へと流れ落ちる場合、このような試験材料の「濡れ性」に関する評価としては、１点を付与することとした。
【００７５】
また、図２（ｄ）に示すように、試験材料の上側平面部に注がれた溶融金属の大部分が、該上側平面部に沿って下方へと流れ落ちることがなく、該上側平面部上に留まってしまう場合、このような試験材料の「濡れ性」に関する評価としては、０点を付与することとした。
つまり、試験材料の上側平面部の溶融金属に対する濡れ性が低いほど高い点数を付与し、濡れ性が高いほど低い点数を付与するようにしている。
【００７６】
このような評価基準に基づいて、各試験材料の「濡れ性」に関する評価は行われ、「湯流れ指数」が６点以上となる試験材料については、「濡れ性」が適度に低いとして、「濡れ性」に関する評価は「良好」であると判断することとした。
【００７７】
即ち、図２（ｂ）に示すように、３回繰り返して行われる「濡れ性」の評価のうち、いずれの回数においても、試験材料の上側平面部に注がれた溶融金属が、少なくとも溶融状態（液体状態）を維持しつつ、該上側平面部に沿って下方へと流れ落ちる場合には、「濡れ性」に関する評価は「良好」であると判断することとした。
【００７８】
次に、「濡れ性」試験の結果について説明する。
図３に示すように、１３種類からなる試験材料のうち、６点以上の「湯流れ指数」が付与された試験材料は、８種類存在した。
即ち、Ｎｏ．１、２、４〜８、１０の試験材料については、「濡れ性」に関する評価が「良好」であるとの結果を得た。
【００７９】
なお、前述の表１におけるＮｏ．３、１１の試験材料については、図３中の棒グラフが示されていないが、これは、３回行われる「濡れ性」の評価のうち、全ての回にわたって、試験材料の上側平面部に注がれた溶融金属の大部分が、該上側平面部に沿って下方へと流れ落ちることがなく、該上側平面部上に留まってしまい、「湯流れ指数」が０点であったことを意味する。
【００８０】
ここで、これらＮｏ．１、２、４〜８、１０の試験材料において、表面粗さに関する凹凸形状の大きさと、被膜の種類との組み合わせを見てみると、表面粗さに関する凹凸形状の大きさについては、少なくともＲａ０．２［μｍ］を超える値、より望ましくはＲａ１．５［μｍ］以上３．２［μｍ］以下の範囲内にあり、また、被膜の種類については、炭素系被膜を有する必要があることが判明した。
【００８１】
このような「濡れ性」試験の結果に基づき、本発明者らは、効果的に「濡れ性」を低減するべく表面加工の方法として、表面粗さに関する凹凸形状の大きさを少なくともＲａ０．２［μｍ］を超える値、より望ましくはＲａ１．５［μｍ］以上３．２［μｍ］以下の範囲内にて形成するとともに、炭素系被膜を被覆することを導き出した。
【００８２】
［熱伝達率の測定試験］
次に、前述したプランジャー装置１に施工される特別な表面加工の方法を探るべく、本発明者らが行った熱伝達率の測定試験について、図４、図５、および図７を用いて説明する。
前述のとおり、ダイカストマシンに備えられるプランジャー装置において、鋳造品質を向上させるべく、初期凝固層の発生を低減しつつ、キャビティ内への溶融金属の充填が完了した後、該溶融金属を早急に凝固させるには、プランジャーチップの先端面に関する「濡れ性」を低くすることが前提条件として必要となる。
【００８３】
そして、このような前提条件に加えて、無加圧時の溶融金属については、スリーブの熱伝達率を低く抑えて、スリーブによって溶融金属により奪われる熱量を少なくするとともに、加圧時の溶融金属については、スリーブの熱伝達率を高くして、スリーブによって溶融金属より奪われる熱量を多くする必要がある。
【００８４】
このようなことから、本発明者らは、先ず、前述した「濡れ性」試験において、「濡れ性」に関する評価が「良好」であると判断されたＮｏ．１、２、４〜８、１０の試験材料に対して、無加圧時における熱伝達率を測定し、図４に示す結果を得た。
【００８５】
なお、熱伝達率の測定については、周囲温度が摂氏約２０℃である実験場内において、サーモトレーサー（ＴＨ９２００シリーズ、ＮＥＣ三栄製）を用いて、各試験材料を計測することによって行った。
【００８６】
次に、本発明者らは、これらＮｏ．１、２、４〜８、１０の試験材料と同様の表面加工を施工したプランジャー装置を用いて、実際にキャビティ内への溶融金属の充填を行い、鋳造製品を鋳造した。
【００８７】
その結果、Ｎｏ．１、２の試験材料と同様の表面加工を施したプランジャー装置においては、従来のプランジャー装置に比べて、初期凝固層の発生量についてあまり変化が見られなかった。
【００８８】
これに対して、Ｎｏ．４〜８、１０の試験材料と同様の表面加工を施したプランジャー装置においては、従来のプランジャー装置に比べて、初期凝固層の発生量が格段に低減し、鋳造品質の低下も見られないことが確認できた。
【００８９】
以下、図５、および図７を用いて、初期凝固層の発生量に関する実験結果について、具体的に説明する。
図５は、初期凝固層の発生量が低減したプランジャー装置の一例として、Ｎｏ．４〜８、１０のうちのいずれかの試験材料と同様の表面加工を施したプランジャー装置において、溶融金属をスリーブ内に投入して一定時間放置し、その後、該溶融金属を強制的に冷却して凝固させたもの（以下、「第一溶融金属塊５１」と記す）である。
【００９０】
一方、図７は、従来のプランジャー装置において、溶融金属をスリーブ内に投入して一定時間放置し、その後、該溶融金属を強制的に冷却して凝固させたもの（以下、「第二溶融金属塊５２」と記す）である。
【００９１】
なお、これら図５（ａ）、および図７（ａ）において、紙面左側がプランジャーチップ側であり、紙面右側がキャビティに連通される湯道側である。
【００９２】
図７（ａ）に示すように、従来のプランジャー装置における第二溶融金属塊５２においては、プランジャーチップ側（紙面左側）端部の上面に、初期凝固層５２ａが形成される。
具体的には、初期凝固層５２ａは、図７（ｃ）の領域Ｚ２内において、黒色を有しつつ第二溶融金属塊５２の幅方向に向かって延出された隆起部して形成される。
【００９３】
一方、図５（ａ）に示すように、Ｎｏ．４〜８、１０のうちのいずれかの試験材料と同様の表面加工を施したプランジャー装置における第一溶融金属塊５１においては、プランジャーチップ側（紙面左側）端部の上面に、初期凝固層の形成は見られない。
具体的には、図５（ｃ）の領域Ｚ１によって示すように、プランジャーチップ側（紙面左側）端部の上面は他の領域と略同色であり、際立った隆起部も見られない。
【００９４】
また、図７（ｂ）に示すように、従来のプランジャー装置における第二溶融金属塊５２においては、下面全体が黒色化し、層状の初期凝固層５２ｂが形成される。
【００９５】
一方、図５（ｂ）に示すように、Ｎｏ．４〜８、１０のうちのいずれかの試験材料と同様の表面加工を施したプランジャー装置における第一溶融金属塊５１においては、下面全体が多少黒色化し、層状の初期凝固層５１ｂが形成されるものの、第二溶融金属塊５２の初期凝固層５２ｂと比べて、その厚みは薄く形成される。
【００９６】
このような結果に基づき、本発明者らは、Ｎｏ．４〜８、１０の試験材料と同様の表面加工を施したプランジャー装置においては、従来のプランジャー装置に比べて、初期凝固層の発生量が格段に低減することが確認できたのである。
【００９７】
よって、これらＮｏ．４〜８、１０の試験材料と同様の表面加工を施工したプランジャー装置については、無加圧時、および加圧時による熱伝達率は「適切」であるとの判断を得た。
【００９８】
なお、Ｎｏ．１、２の試験材料と同様の表面加工を施したプランジャー装置において、初期凝固層が発生した要因としては、以下のことが考えられる。
即ち、表１に示すように、Ｎｏ．１の試験材料はＮｏ．７の試験材料と、また、Ｎｏ．２の試験材料はＮｏ．８の試験材料と、表面粗さに関する凹凸形状の大きさや、被膜の種類、即ち炭素系被膜について、各々共通する。
しかし、Ｎｏ．１、２の試験材料については、炭素系皮膜に関して炭素結合が行われておらず、溶融金属との接触時において、該炭素系被膜の一部がプランジャー装置より剥離し、十分な断熱効果を得ることができなかったと考えられる。
【００９９】
以上のような結果を踏まえて、本発明者らは、引き続きＮｏ．４〜８、１０の試験材料と同様の表面加工を施したプランジャー装置に対して、サーモトレーサー（ＴＨ９２００シリーズ、ＮＥＣ三栄製）を用いて、加圧時における熱伝達率を測定し、表２に示す結果を得た。
【０１００】
【表２】
0005430425.tif 000003
【０１０１】
このような図４、および表２に示される結果に基づいて、本発明者らは、プランジャー装置に施される表面加工について、無加圧時、および加圧時における適切な熱伝達率の範囲を導くことに成功した。
【０１０２】
即ち、無加圧時、および加圧時における熱伝達率が「適切」と判断された試験材料が、ＮＯ．４〜８、１０の試験材料であったことから、本発明者らは、「適切」と判断された試験材料のうち、無加圧時における熱伝達率を示す図４において、最も高い熱伝達率を示したＮｏ．８の試験材料に着目し、無加圧時における適切な熱伝達率の範囲を、３７００［Ｗ／ｍ2Ｋ］以下とすることを導き出した。
【０１０３】
なお、溶融金属との接触時において、該被膜の一部がプランジャー装置より剥離することなく、十分な断熱効果を得るべく、被膜については、炭素結合を行うことが必要である。
【０１０４】
一方、無加圧時、および加圧時における熱伝達率が「適切」と判断された試験材料が、ＮＯ．４〜８、１０の試験材料であったことから、本発明者らは、「適切」と判断された試験材料のうち、加圧時における熱伝達率を示す表２において、最も低い熱伝達率を示したＮｏ．５の試験材料に着目し、無加圧時における適切な熱伝達率の範囲を、６０００［Ｗ／ｍ2Ｋ］以上とすることを導き出した。
【０１０５】
なお、Ｎｏ．５の試験材料と同様の表面加工を施したプランジャー装置において、スリーブ内に留まる一部の溶融金属が冷却されて凝固するのにかかる時間は、従来のプランジャー装置においてかかる時間と略同程度であった。
よって、より高い熱伝達率を示した、他のＮＯ．４、６〜８、１０の試験材料と同様の表面加工を施したプランジャー装置に拠れば、スリーブ内に留まる一部の溶融金属が冷却されて凝固するのにかかる時間をさらに短縮化することができる。
【０１０６】
以上のように、本実施例におけるプランジャー装置は、溶融金属が投入されるスリーブ２と、前記スリーブ２に摺動可能に内装され、前記スリーブ２内に投入された溶融金属を圧出するプランジャーチップ３と、を有するプランジャー装置１であって、前記スリーブ２の内周面２ｂと、前記プランジャーチップ３の溶融金属に面する先端面（前端面３ａ）と、には、Ｒａ０．２［μｍ］を超える大きさの表面粗さを有する凹凸形状が形成されるとともに、炭素結合された炭素系被膜が被覆されることとしている。
【０１０７】
このような構成を有することで、本実施例におけるプランジャー装置１に拠れば、鋳造品質を向上させるべく、スリーブ２内の溶融金属に発生する初期凝固層の発生を低減しつつ、キャビティ１１内への溶融金属の充填が完了した後、該溶融金属を少なくとも従来のプランジャー装置１０１においてかかる時間以内に早急に凝固させることが可能となり、耐久性に優れたプランジャー装置１を提供することができる。
【０１０８】
即ち、前述した「濡れ性」試験や、熱伝達率の測定試験の結果からも分かるように、スリーブ２の内周面２ｂと、プランジャーチップ３の前端面３ａとに、表面粗さが少なくともＲａ０．２［μｍ］を超える値となるような複数の凹凸形状を形成し、且つ炭素結合された炭素系被膜を被覆することで、プランジャーチップ３の「濡れ性」を小さくし、これに加えて、無加圧時の溶融金属に対するスリーブ２の内周面２ｂと、プランジャーチップ３の前端面３ａとの熱伝達率を低く抑えることができる。
よって、スリーブ２内の溶融金属に発生する初期凝固層の発生を低減することができる。
従って、鋳造製品における材料組織が従来のプランジャー装置１０１に比べてより密になり、該鋳造製品の材料強度が上がるなど、鋳造品質を向上させることができるのである。
【０１０９】
また、無加圧時の溶融金属に対する、プランジャーチップ３の前端面３ａの熱伝達率を低く抑えられることから、スリーブ２内に投入された溶融金属からのプランジャーチップ３への入熱が減少し、プランジャーチップ３自身の熱膨張を抑制することができる。
よって、熱膨張差によりプランジャーチップ３の前端面３ａから炭素系被膜が剥離するのを防止することができ、耐久性に優れたプランジャー装置１を提供することができる。
さらに、従来のプランジャー装置１０１においては、プランジャーチップ１０３への入熱量を見越して、スリーブ２内に投入する溶融金属の湯温を余分に昇温していたが、プランジャーチップ３への入熱が減少することで、前記溶融金属の湯温も低く抑えることができ、経済的である。
【０１１０】
また、前述した熱伝達率の測定試験の結果からも分かるように、スリーブ２の内周面２ｂと、プランジャーチップ３の前端面３ａとに、このような特別な加工を施すことで、加圧時の溶融金属に対するプランジャーチップ３の前端面３ａとスリーブ２の内周面２ｂとの熱伝達率を高く保持することができ、キャビティ１１内への溶融金属の充填が完了した後、該溶融金属を少なくとも従来のプランジャー装置１０１においてかかる時間以内に早急に凝固させることが可能となる。
よって、鋳造工程における１サイクルあたりの時間が、従来のプランジャー装置１０１に比べて延びることはなく、既に冷却を完了した鋳造製品が、更に余分に冷却されることともない。
従って、「ひけ」などの品質不良を引き起こす要因もなくなり、鋳造品質を向上させることができるのである。
【０１１１】
また、このような特別な加工については、スリーブ２の内周面２ｂと、プランジャーチップ３の溶融金属に面する先端面（前端面）とについてのみ、加工することとしている。
よって、プランジャーチップ３の摺動移動により、スリーブ２の内周面２ｂに施された特別な加工が摩耗することも効果的に抑制でき、耐久性に優れたプランジャー装置１を提供することができるのである。
【０１１２】
また、本実施例におけるプランジャー装置１においては、前記凹凸形状における表面粗さの大きさは、Ｒａ１．５［μｍ］以上Ｒａ３.２［μｍ］以下の範囲内によって形成されることとしている。
【０１１３】
このような構成を有することで、前述した「濡れ性」試験の結果からも分かるように、「濡れ性」が低く、スリーブ２内の溶融金属に発生する初期凝固層の発生を低減したプランジャー装置１を、確実に実現することができるのである。
【０１１４】
また、本実施例におけるプランジャー装置１においては、前記スリーブ２と前記プランジャーチップ３との前記溶融金属に関する熱伝達率は、前記プランジャーチップ３によって前記スリーブ２内に投入された溶融金属を圧出する前の無加圧時の場合、３７００［Ｗ／ｍ2Ｋ］以下であり、前記プランジャーチップ３によって前記溶融金属を圧出した後の加圧時の場合６０００［Ｗ／ｍ2Ｋ］以上であることとしている。
【０１１５】
このような構成を有することで、前述した熱伝達率の測定試験の結果からも分かるように、無加圧時におけるスリーブ２内の溶融金属に発生する初期凝固層の発生を低減し、且つ加圧時におけるスリーブ２内に留まる一部の溶融金属を、少なくとも従来のプランジャー装置１０１においてかかる時間以内に送給に凝固させることが可能なプランジャー装置１を、確実に実現することができるのである。
【０１１６】
一方、本実施例におけるプランジャーチップ３は、溶融金属が投入されるスリーブ２に摺動可能に内装され、前記スリーブ２内に投入された溶融金属を圧出するプランジャーチップ３であって、溶融金属に面する先端面（前端面３ａ）には、Ｒａ０．２［μｍ］を超える大きさの表面粗さを有する凹凸形状が形成されるとともに、炭素結合された炭素系被膜が被覆されることとしている。
【０１１７】
このような構成を有することで、本実施例におけるプランジャーチップ３に拠れば、鋳造品質を向上させるべく、スリーブ２内の溶融金属に発生する初期凝固層の発生を低減しつつ、キャビティ１１内への溶融金属の充填が完了した後、該溶融金属を少なくとも従来のプランジャー装置１０１においてかかる時間以内に早急に凝固させることが可能となり、耐久性に優れたプランジャーチップ３を提供することができる。
【０１１８】
即ち、前述した「濡れ性」試験や、熱伝達率の測定試験の結果からも分かるように、プランジャーチップ３の前端面３ａに、表面粗さが少なくともＲａ０．２［μｍ］を超える値となるような複数の凹凸形状を形成し、且つ炭素結合された炭素系被膜を被覆することで、プランジャーチップ３の「濡れ性」を小さくし、これに加えて、無加圧時の溶融金属に対するプランジャーチップ３の前端面３ａの熱伝達率を低く抑えることができる。
よって、スリーブ２内の溶融金属に発生する初期凝固層の発生を低減することができる。
従って、鋳造製品における材料組織が、従来のプランジャー装置１０１のプランジャーチップ１０３によるものと比べて密になり、該鋳造製品の材料強度が上がるなど、鋳造品質を向上させることができるのである。
【０１１９】
また、無加圧時の溶融金属に対する、プランジャーチップ３の前端面３ａの熱伝達率を低く抑えられることから、スリーブ２内に投入された溶融金属からのプランジャーチップ３への入熱が減少し、プランジャーチップ３自身の熱膨張を抑制することができる。
よって、熱膨張差によりプランジャーチップ３の前端面３ａから炭素系被膜が剥離するのを防止することができ、耐久性に優れたプランジャーチップ３を提供することができる。
さらに、従来のプランジャー装置１０１においては、プランジャーチップ１０３への入熱量を見越して、スリーブ２内に投入する溶融金属の湯温を余分に昇温していたが、プランジャーチップ３への入熱が減少することで、前記溶融金属の湯温も低く抑えることができ、経済的である。
【０１２０】
また、前述した熱伝達率の測定試験の結果からも分かるように、少なくともプランジャーチップ３の前端面３ａに、このような特別な加工を施すことで、加圧時の溶融金属に対するプランジャーチップ３の前端面３ａの熱伝達率を高く保持することができ、キャビティ１１内への溶融金属の充填が完了した後、該溶融金属を従来のプランジャー装置１０１においてかかる時間以内に早急に凝固させることが可能となる。
よって、鋳造工程における１サイクルあたりの時間が、従来のプランジャー装置１０１に比べて延びることはなく、既に冷却を完了した鋳造製品が、更に余分に冷却されることともない。
従って、「ひけ」などの品質不良を引き起こす要因もなくなり、鋳造品質を向上させることができるのである。
【０１２１】
また、本実施例におけるプランジャーチップにおいては、前記凹凸形状における表面粗さの大きさは、Ｒａ１．５［μｍ］以上Ｒａ３.２［μｍ］以下の範囲内によって形成されることとしている。
【０１２２】
このような構成を有することで、前述した「濡れ性」試験の結果からも分かるように、「濡れ性」が低く、スリーブ２内の溶融金属に発生する初期凝固層の発生を低減したプランジャーチップ３を、確実に実現することができるのである。
【０１２３】
また、本実施例におけるプランジャーチップにおいては、前記プランジャーチップ３の前記溶融金属に関する熱伝達率は、前記プランジャーチップ３によって前記スリーブ２内に投入された溶融金属を圧出する前の無加圧時の場合、３７００［Ｗ／ｍ2Ｋ］以下であり、前記プランジャーチップ３によって前記溶融金属を圧出した後の加圧時の場合、６０００［Ｗ／ｍ2Ｋ］以上であることとしている。
【０１２４】
このような構成を有することで、前述した熱伝達率の測定試験の結果からも分かるように、無加圧時におけるスリーブ２内の溶融金属に発生する初期凝固層の発生を低減し、且つ加圧時におけるスリーブ２内に留まる一部の溶融金属を、少なくとも従来のプランジャー装置１０１においてかかる時間以内に送給に凝固させることが可能なプランジャーチップ３を、確実に実現することができるのである。
【符号の説明】
【０１２５】
１    プランジャー装置
２    スリーブ
２ｂ    内周面
３    プランジャーチップ
【図１】
0005430425.tif 000004
【図２】
0005430425.tif 000005
【図３】
0005430425.tif 000006
【図４】
0005430425.tif 000007
【図５】
0005430425.tif 000008
【図６】
0005430425.tif 000009
【図７】
0005430425.tif 000010